ГИДРООБРАБОТКА С ИСПОЛЬЗОВАНИЕМ СМЕСЕЙ КАТАЛИЗАТОРОВ ZSM-48

1. Способ депарафинизации углеводородного сырья, включающий взаимодействие сырья со смесью катализаторов ZSM-48 при условиях каталитической депарафинизации для производства депарафинизированного сырья, где смесь катализаторов ZSM-48 включает:
а) кристаллы ZSM-48 первого типа, имеющие молярное отношение диоксид кремния: оксид алюминия от 70 до 110 и не содержащие отличные от ZSM-48 затравочные кристаллы, и
б) кристаллы ZSM-48 второго типа, причем кристаллы ZSM-48 первого типа отличаются от кристаллов ZSM-48 второго типа.
2. Способ по п.1, в котором кристаллы ZSM-48 второго типа включают кристаллы ZSM-48, содержащие отличные от ZSM-48 затравочные кристаллы.
2
2
3
3. Способ по п.1, в котором кристаллы ZSM-48 второго типа включают кристаллы ZSM-48 с отношением SiO:AlO более 110.
4. Способ по п.1, в котором кристаллы ZSM-48 второго типа включают кристаллы ZSM-48 с волокнистой морфологией.
5. Способ по п.1, в котором кристаллы ZSM-48 второго типа включают более высокий процент кеньяита, чем кристаллы ZSM-48 первого типа.
6. Способ по п.1, в котором кристаллы ZSM-48 смешивают, вводя в состав частицы первого катализатора кристаллов ZSM-48 первого типа, изготавливая из кристаллов ZSM-48 второго типа частицы второго катализатора, и смешивая частицы первого и второго катализаторов.
7. Способ по п.1, в котором кристаллы ZSM-48 смешивают, изготавливая частицы катализатора, содержащие как кристаллы ZSM-48 первого типа, так и кристаллы ZSM-48 второго типа.
8. Способ по п.1, в котором кристаллы ZSM-48 первого типа не содержат кристаллов волокнистой морфологии.
9. Способ по п.1, в котором кристаллы ZSM-48 первого типа не содержат кристаллов игольчатой морфологии.
10. Способ по п.1, в котором кристаллы ZSM-48 первого типа не содержат кеньяита.
11. Способ по п.1, в котором кристаллы ZSM-48 первого типа не содержат ZSM-50.
12. Способ по п.1, в котором сырье перед взаимодействием со смесью катализаторов ZSM-48 подвергают гидрообработке при условиях гидрообработки.
13. Способ по п.1, в котором депарафинизированное сырье подвергают финишной гидрообработке при условиях финишной гидрообработки.
-1
3
3
14. Способ по п.1, в котором условия каталитической депарафинизации включают температуру от 250 до 426°С, давление от 791 до 20786 кПа (100-3000 избыт, фунт/кв. дюйм), часовую объемную скорость жидкости от 0,1 до 10 ч и долю обрабатывающего водородного газа от 89 до 1780 м/м (500-10000 ст. куб футов/баррель).
-1
3
3
15. Способ по п.12, в котором условия гидрообработки включают температуру от 150 до 426°С, парциальное давление водорода от 1480 до 20786 кПа (200-3000 избыт, фунт/кв. дюйм), объемную скорость от 0,1 до 10 ч и отношение количества водорода к загрузке от 89 до 1780 м/м (500-10000 ст. куб футов/баррель).
-1
3
3
16. Способ по п.13, в котором условия финишной гидрообработки включают температуру от 150 до 350°С, общее давление от 2859 до 20786 кПа (400-3000 избыт, фунт/кв. дюйм), часовую объемную скорость жидкости от 0,1 до 5 ч и долю обрабатывающего водородного газа от 44,5 до 1780 м/м (250-10000 ст. куб футов/баррель).